СПОСОБ ИЗГОТОВЛЕНИЯ ЛАМИНАТНЫХ МАТЕРИАЛОВ

1. Препрег, включающий конструкционный слой проводящих волокон, содержащий в промежутках термореактивную смолу, и первый наружный слой смолы, содержащий термореактивную смолу и включающий совокупность электропроводящих свободных одиночных нитей, расположенных на поверхности раздела между конструкционным слоем и внешним слоем смолы, который, когда отверждается при повышенной температуре, дает отвержденный композитный материал, включающий отвержденный конструкционный слой уплотненных проводящих волокон и первый внешний слой отвержденной смолы, при этом внешний слой отвержденной смолы включает долю совокупности проводящих свободных одиночных нитей, диспергированных в нем.
2. Препрег по п.1, в котором свободные волокна имеют распределение длин со средней длиной меньше 2,0 см, предпочтительно меньше 1,0 см, более предпочтительно меньше 0,5 см.
3. Препрег по п.1 или 2, в котором электропроводящие волокна являются однонаправленными.
4. Препрег по п. 1, в котором дискретный материал диспергирован внутри внешнего слоя смолы или промежутка между слоями.
5. Препрег по п. 1, в котором свободные одиночные нити являются таким же материалом, как и конструкционный слой.
6. Стопа препрегов, включающая множество препрегов по любому из предшествующих пунктов, в которой внешний слой смолы образует смоляной межлистовой слой.
7. Отвержденный композитный материал, полученный способом отверждения препрега по любому из пп.1-5 или стопы препрегов согласно п.6 воздействием повышенной температуры и необязательно повышенного давления.
8. Отвержденный композитный материал по п.7, в котором внешний слой смолы включает от 1 до 15% масс., предпочтительно от 1 до 10% масс. несвязанных нитей.
9. Способ приготовления препрега, в котором пропускают лист электропроводящих волокон через устройство разрыва волокон для того, чтобы заставить часть волокон на внешней стороне листа стать свободными одиночными нитями, осуществляют пропитку листа термореактивной смолой и создают внешний слой смолы, включающий термореактивную смолу, в контакте с внешней стороной листа, включающей свободные одиночные нити.
10. Способ по п.9, в котором проводящие волокна являются однонаправленными волокнами, причем для разрыва волокна пропускают по абразивной поверхности, вызывая тем самым разрыв части волокон на внешней стороне, проходящей в контакте с абразивной поверхностью, в то время как волокна, не находящиеся в контакте с абразивной поверхностью, остаются неразорванными.
11. Способ по п.10, в котором по меньшей мере от 0,5 до 5,0% масс. волокон являются разорванными.
12. Способ по п.п.10 или 11, в котором абразивной поверхностью является поверхность расправляющей планки.
13. Способ по п.12, в котором абразивная поверхность расправляющей планки находится на последних трех, предпочтительно на последних двух и наиболее предпочтительно на последней расправляющей планке последовательности.
14. Способ по п.9, в котором пропускают лист электропроводящих волокон во второе устройство разрыва волокон, чтобы заставить часть волокон на другой внешней стороне листа стать свободными одиночными нитями.
15. Способ по п.14, в котором по меньшей мере две расправляющие планки включают абразивные поверхности, каждая в контакте с одной из внешних сторон листа проводящих волокон.
S
16. Способ по п.10, в котором абразивная поверхность имеет шероховатость R по меньшей мере 1,5 мкм, более предпочтительно по меньшей мере 2,5 мкм.
17. Способ по п.10, в котором относительная скорость перемещения составляет от 2 до 20 м/мин.
18. Способ подъема температуры препрега по любому из пп.1-5 или стопы препрегов согласно п.6 до температуры ниже той, при которой происходит отверждение, но которая достаточна для понижения вязкости смолы в препреге и на протяжении достаточного времени для обеспечения проникновения части свободных одиночных нитей во внешний слой смолы.